"aモノマーAとしての、15~60重量の少なくとも1種の非イオン性エチレン性不飽和C1~C4メタアクリレート;b0.1~30重量の、アミド基を水素結合供与体として有するエチレン性不飽和モノマーB;cモノマーCとしての、30~60重量の、メタクリル酸、アクリル酸およびイタコン酸からなる群から選択され、メタクリル酸がモノマーCの80~100重量を構成する、少なくとも1種のエチレン性不飽和カルボン酸;d0.1~10重量のマクロモノマーD;e0~0.3重量の少なくとも1種の架橋剤E;f0~30重量の、エチレン性不飽和カチオン生成性またはカチオン性モノマーおよびエチレン性不飽和スルホン酸またはホスホン酸からなる群から選択される少なくとも1種の更なるモノマーFを含んでなる、レオロジーまたは化粧品用組成物のためのコポリマーであって、化合物A~Fの和が100重量であり、エチレン性不飽和モノマーBが、b1モノマーB1としての、0.0~2重量の、環式アミド部分を有するエチレン性不飽和モノマー、および/またはb2モノマーB2としての、0.0~30重量の、非環式アミド基を有するエチレン性不飽和モノマーであり、モノマーB1とB2の和が少なくとも0.1重量であり、モノマーB1がマクロモノマーDの重量の1/6~3.45倍である、および/またはモノマーB2の重量がマクロモノマーDの重量の少なくとも3倍である、コポリマー。モノマーAが、エチルアクリレート、エチルメタクリレート、メチルメタクリレートおよびtert-ブチルアクリレートまたはそれらの組み合わせからなる群から選択され、エチルアクリレートが、モノマーAの唯一の成分または主成分である、請求項1に記載のコポリマー。モノマーB1が、マクロモノマーDの重量の1/3~2倍、好ましくは0.4~2倍、より好ましくは0.5~4/3倍、更に好ましくは8/15~4/3倍、特に好ましくは2/3~4/3倍、最も好ましくは1~4/3倍である、請求項1または2に記載のコポリマー。モノマーB1の重量が、非イオン性モノマーAの重量の24.95分の1以下、好ましくは27.45分の1以下、より好ましくは28.4分の1以下、更に好ましくは51.9分の1以下、特に好ましくは56.8分の1以下である、請求項1~3のいずれかに記載のコポリマー。モノマーB2の重量が、マクロモノマーDの重量の少なくとも6.25倍、好ましくは少なくとも20/3倍、より好ましくは少なくとも7.5倍、更に好ましくは少なくとも28/3倍、特に好ましくは少なくとも10倍、更に好ましくは少なくとも12.5倍、更に好ましくは少なくとも40/3倍、更に好ましくは少なくとも50/3倍、更に好ましくは少なくとも56/3倍、更に好ましくは少なくとも20倍、多くの場合に好ましくは少なくとも80/3倍である、請求項1~4いずれかに記載のコポリマー。マクロモノマーDが、一般式I:[式中、mおよびpは、50以下、好ましくは0~50、より好ましくは1~50、更に好ましくは5~30、最も好ましくは10~20の範囲の数を有し;nは、1~50の範囲、好ましくは20以下、より好ましくは1~10、最も好ましくは2~5の範囲の数を有し;qは、1~5の範囲の数、好ましくは1であり、但し、であることを条件とし;R1は、水素またはメチルを表し;R2は、水素またはメチルであり;Rは、その酸素ラジカルが結合を作る、マレイン酸基、イタコン酸基、クロトン酸基およびビニルフタル酸基からなる群から選択される重合性不飽和基であり、好ましくはRは、IIまたはIIIであり;並びにR’は、直鎖または分岐のアルキル、アルキルアリールまたはアリールアルキル基から選択される疎水性基、好ましくは8~20個の炭素原子を有する直鎖アルキル基から選択される疎水性基、より好ましくは12~18個の炭素原子を有する直鎖アルキル基から選択される疎水性基、最も好ましくは16~18個の炭素原子を有する直鎖アルキル基から選択される疎水性基を表す]で示されるエチレン性不飽和オキシアルキル化モノマーである、請求項1~5のいずれかに記載のコポリマー。モノマーB1とマクロモノマーDの総重量、またはマクロモノマーD単独の重量が、使用されるモノマーCの重量の8分の1以下、好ましくは9分の1以下、より好ましくは10分の1以下、更に好ましくは12分の1以下、特に好ましくは40/3分の1以下、更に好ましくは15分の1以下、更に好ましくは110/7分の1以下、更に好ましくは17分の1以下、更に好ましくは20分の1以下、更に好ましくは21分の1以下、更に好ましくは22.5分の1以下、更に好ましくは25分の1以下、更に好ましくは26分の1以下、更に好ましくは27分の1以下、更に好ましくは35分の1以下、更に好ましくは41分の1以下、更に好ましくは321/7分の1以下、更に好ましくは161/3分の1以下、更に好ましくは163/3分の1以下、更に好ましくは203/3分の1以下、多くの場合に好ましくは81分の1以下、更に好ましくは90分の1以下、更に好ましくは325/3分の1以下、更に好ましくは341/3分の1以下、更に好ましくは365/3分の1以下である、請求項1~6いずれかに記載のコポリマー。a44~49重量のモノマーA;b10.5~1重量のモノマーB1、またはb20.5~1重量のモノマーB1および10~14重量のモノマーB2、または10~14重量のモノマーB2のみ;c40.125~45.625重量、好ましくは40.125~40.5重量のモノマーC;d0.375~0.5重量のマクロモノマーD、好ましくは式XIXで示されるマクロモノマーD;e0~0.2重量の少なくとも1種の架橋剤Eを含んでなり、モノマーB1とB2の和が少なくとも0.5重量である、請求項1~7のいずれかに記載のコポリマー。aモノマーAが、エチルアクリレート、またはエチルアクリレートとメチルメタクリレートの混合物であり;b1モノマーB1が、不存在であるか、P6844OまたはP6852Oであり;b2モノマーB2が、N-tert-ブチルアクリルアミド、メタクリルアミドまたはそれらの混合物であり;cモノマーCが、メタクリル酸、またはメタクリル酸とアクリル酸の混合物であり;dモノマーDが、モノマーXX、P6954O、Lutencryl、P6877O、或いは前記化合物の2種、3種または4種の混合物であり;eモノマーEが、不存在であるか、PETAE、P6661Oまたはそれらの混合物である、請求項1~8のいずれかに記載のコポリマー。成分Aとしての、請求項1~9のいずれかに記載のコポリマーと;成分Bとしての、i水、ii水混和性有機溶媒、好ましくはC2~C4アルカノール、特にエタノール、iii油、脂肪、ワックス、iv成分iiiとは異なる、C6~C30モノカルボン酸と一価、二価または三価アルコールとのエステル、v飽和非環式および環式炭化水素、vi脂肪酸、vii脂肪アルコール、viii噴射ガス、およびこれらの混合物から選択される少なくとも1種の化粧品または医薬品に許容可能なキャリヤーとを含んでなる組成物。化粧品活性成分、乳化剤、界面活性剤、防腐剤、香油、増粘剤、ヘアポリマー、ヘアおよびスキンコンディショナー、グラフトポリマー、水溶性または水分散性シリコーン含有ポリマー、光防護剤、漂白剤、ゲル形成剤、ケア剤、着色剤、色味剤、日焼け剤、染料、顔料、増稠剤、保湿剤、リグリース剤regreasingagent、コラーゲン、タンパク質水解物、脂質、酸化防止剤、消泡剤、静電防止剤、エモリエントおよび軟化剤から選択され、成分AおよびBとは異なる、少なくとも1種の添加剤を含んでなる、請求項10に記載の組成物。液体、ジェル、フォーム、スプレー、ムース、スプリッツ、軟膏、クリーム、エマルション、懸濁液、ローション、ミルク、固体、半固体またはペーストの形態での、請求項10または11に記載の組成物。a本発明のコポリマーのモノマーを含有する混合物2~10重量を含有する水溶液を撹拌しながら調製する工程、b窒素雰囲気中で撹拌しながら30°C~60°Cの温度に加熱する工程、c撹拌しながら少なくとも1種の重合開始剤を添加し、70°C~100°Cの反応温度に加熱する工程、d0.5~4時間の間、工程aの混合物の残余で反応を補う工程、e工程dの間に、工程cの重合開始剤の残余を添加する工程、f次いで、その反応温度で更に0.5~2時間反応を維持し、続いて、40°C~60°Cに冷却する工程、およびg酸化剤とラジカル掃去剤の混合物を15分~2時間の間に添加する工程を含む、請求項1~9のいずれかに記載のコポリマーの製造方法。水中でのエマルション重合によってコポリマーを製造する、請求項13に記載の方法。ヘアアレンジに利用される溶液、エマルション、分散体、ペーストおよびジェルを含んでなる化粧品組成物のセットおよび保持性能を向上させるための、請求項1~9のいずれかに記載のコポリマーの使用。ヘアアレンジに利用されるヘアスタイリングジェルと少なくとも1種のカルボマーまたはカルボマー型増粘剤との組み合わせを含んでなる化粧品組成物のセットおよび保持性能を向上させるための、請求項15に記載の使用。溶液、エマルション、分散体、ペースト、ジェルを含んでなる製剤における、特に塩配合量が多い製剤における、レオロジー、特に増粘能を向上させるための、請求項1~9のいずれかに記載のコポリマーの使用。溶液、エマルション、分散体、ペースト、ジェルを含んでなる製剤における、特に塩配合量が多い製剤における、レオロジー、特に増粘能を向上させると同時に、化粧品組成物、特に毛髪用化粧品組成物のセットおよび保持性能を向上させるための、請求項17に記載の使用。従って、本発明の目的は、化粧目的で使用される組成物、特に毛髪用化粧品に使用される組成物においてスタイリング性能を増す新規コポリマーを提供することである。具体的には、これらの新規ポリマーは、特にヘアスタイリング組成物の一部であるとき、更にヘアスタイリング組成物がカルボマー型増粘剤を含有する場合は、著しいセット性能を有する。本発明のコポリマーはまた、増粘組成物または化粧品組成物のレオロジー向上能を高める。更に、本発明のコポリマー自体およびそれを含んでなる組成物を測定すると、いずれも相当な粘度値を示す。本発明のコポリマーは、ヘアスタイリング用またはセット用コポリマーと増粘剤との相溶性も向上させる。本発明のコポリマーの製造は、費用効率が高く、単純である。本発明の別の目的は、本発明の少なくとも1種のポリマーを含んでなるレオロジー向上組成物または化粧品組成物を提供することである。組成物は、好ましくは、明らかな特徴を有する。組成物は、18,000mPa以上の粘度および5~8のpHを有する。組成物は、かなり均一な構造を有すること、およびそれを塗布する毛髪に対して良好な剛化効果を発現することが求められる。粘着性および感覚的粘着性は許容され、本発明の組成物は濡れた毛髪から容易に洗い流すことができる。本発明のポリマーを含んでなる組成物はまた、処理した毛髪に良好な曲げ強度をもたらし、処理した毛髪は、高いカール保持力を有する。特に、組成物のスタイリング性能を高める、即ち高いカール保持値および高い曲げ強度値を与えると同時に、増粘剤特性の一部も担うので組成物に必要とされる付加的な増粘剤の量を低減する、即ち組成物に高い粘度値も付与するポリマーを、組成物に配合することが求められる。要するに、レオロジー向上組成物は、費用効率が高くなければならない。本発明の別の目的は、本発明のポリマーおよびその組成物の製造方法を提供することである。そのような方法は、費用効率が高く、時間が節約されるものでなければならない。最後に、本発明の別の目的は、本発明のコポリマーおよびその組成物の特定の使用を具体的に示すことである。これらの特徴の全ては、モノマーAとしての、15~60重量の、少なくとも1種の非イオン性エチレン性不飽和C1~C4メタアクリレート;0.1~30重量の、アミド基を水素結合供与体として有するエチレン性不飽和モノマーBエチレン性不飽和モノマーBは、モノマーB1としての、0.0~2重量の、環式アミド部分を有するエチレン性不飽和モノマー、および/またはモノマーB2としての、0.0~30重量の、非環式アミド基を有するエチレン性不飽和モノマーであり、モノマーB1およびB2の和は少なくとも0.1重量である;モノマーCとしての、30~60重量の、メタクリル酸、アクリル酸およびイタコン酸からなる群から選択される少なくとも1種のエチレン性不飽和カルボン酸メタクリル酸がモノマーCの80~100重量を構成する;0.1~10重量のマクロモノマーD;0~0.3重量の少なくとも1種の架橋剤E;および0~30重量の、エチレン性不飽和カチオン生成性またはカチオン性モノマーおよびエチレン性不飽和スルホン酸またはホスホン酸からなる群から選択される少なくとも1種の更なるモノマーFを含んでなる、レオロジーまたは化粧品組成物ためのコポリマーによって対処することができる。前記コポリマーの化合物A~Fの和は、100重量であり、モノマーB1は、マクロモノマーDの重量の1/6~3.45倍である、および/またはモノマーB2の重量は、マクロモノマーDの重量の少なくとも3倍である。請求項1に開示するコポリマーまたはポリマー本発明では用語ポリマーおよびコポリマーを同じ意味で使用するが、先に記載した要件を満たせることを、多くの実験において示した。具体的には、本発明のポリマーは、表3のパート3に例として示すように、レオロジーまたは化粧品組成物に配合すると、90より大きい、より好ましくは94以上のカール保持値、および150cNより高い、より好ましくは170cNより高い、最も好ましくは190cNより高い曲げ強度値をもたらす。また、表3のパート2に示すように、剛化効果は良好またはより良好である。この良好な性能に加えて、本発明のポリマーを含んでなる組成物は、他のスタイリングポリマーと比べて向上した増粘能も示す。試験した組成物のみを記載した表3のパート2から分かるように、本発明のポリマーは全て、15,000mPa超、好ましくは18,000Pa超、最も好ましくは20,000mPa超の粘度を化粧品またはレオロジー組成物に付与する。これは、本発明のコポリマーを含んでなるレオロジーまたは化粧品組成物を、より単純およびより安価にする。なぜなら、組成物において、増粘剤の量をより少なく使用するかまたはほとんど使用しないことが可能になるからである。更に、1種しかマクロモノマーDを使用せず、その量は少なく、使用するモノマーBが手ごろな値段であるか、低濃度で使用されるので、この点でも、本発明のポリマーおよびその組成物は、先行技術の態様と比べて費用効率が高い。これらの良好な性能値に達するために、モノマーBおよびマクロモノマーDの量並びにそれらの比を選択する際には注意を払わなければならない。モノマーBおよびマクロモノマーDの量が多すぎると、疎水性相互作用およびカルボン酸斥力に加えて、多量の水素結合が存在し、その結果、レオロジーまたは化粧品製剤は、適当に取り扱うことができないほど硬くなる。一方、モノマーBおよびマクロモノマーDの量が少なすぎると、取り扱いはより容易になるが、ヘアスタイリングに使用した際に、そのような組成物のスタイリング性能、特にセット性能が弱くなる。これは、特に、モノマーBの量が少なすぎる場合に当てはまる。少なすぎる量のマクロモノマーDは、コポリマーの組成物をより不均一にし、これは追加の増粘剤を添加することによってしか解決できず、従って、組成物をより高価にする。しかしながら、これらの欠点は、本発明のコポリマーでは見られない。本発明において、用語コポリマーまたは本発明のコポリマー並びにポリマーおよび本発明のポリマー並びにそれらのそれぞれの複数形は、特に記載の無い限り、ほぼ同じ意味で使用する。用語メタクリレートが、メタアクリレートのように丸括弧内に書かれている場合、これは、本発明において、アクリレートおよびメタクリレート、即ち、アクリル酸エステルに加えてメタクリル酸エステルも表す。モノマーAである、本発明の非イオン性エチレン性不飽和C1~C4メタアクリレート、は、C1~C4アルキルアクリレート、C1~C4アルキルメタクリレート、C1~C4ヒドロキシアルキルアクリレート、C1~C4ヒドロキシアルキルメタクリレート、ビニルアセテート、ビニルプロピオネート、スチレンおよびα-メチルスチレンからなる群から選択される少なくとも1種のモノマーを含んでなる。具体的には、モノマーAの少なくとも1種の例は、n-ヒドロキシブチルアクリレート、n-ヒドロキシブチルメタクリレート、2,3-ジヒドロキシブチルアクリレート、2,3-ジヒドロキシブチルメタクリレート、2,4-ジヒドロキシブチルアクリレート、2,4-ジヒドロキシブチルメタクリレート、2,3-ジヒドロキシプロピルアクリレート、2,3-ジヒドロキシプロピルメタクリレート、ヒドロキシプロピルアクリレート、ヒドロキシプロピルメタクリレート、2-ヒドロキシエチルアクリレート、2-ヒドロキシエチルメタクリレート、2-メトキシエチルアクリレート、2-メトキシエチルメタクリレート、2-エトキシエチルアクリレート、2-エトキシエチルメタクリレート、メチルアクリレート、エチルアクリレート、プロピルアクリレート、n-ブチルアクリレート、イソブチルアクリレート、t-ブチルアクリレート、メチルメタクリレート、エチルメタクリレート、プロピルメタクリレート、n-ブチルメタクリレート、イソブチルメタクリレート、t-ブチルメタクリレートからなる群から選択される。前記モノマーAの中で、エチルアクリレート、tert-ブチルアクリレート、メチルメタクリレート、エチルメタクリレートからなる群から選択される少なくとも1種の非イオン性エチレン性不飽和C1~C4メタアクリレートがより好ましく、このモノマーAの大部分がエチルアクリレートで構成されることが、特に好ましい。非常に好ましい態様では、モノマーAは、エチルアクリレート、またはメチルメタクリレートと組み合わせたエチルアクリレートである。多くの場合に好ましい本発明の態様では、モノマーAは、エチルアクリレート、またはメチルメタクリレートと組み合わせたエチルアクリレートからなり、エチルアクリレートが、モノマーAの唯一の成分または主成分である。モノマーAの濃度は、15~60重量の範囲である。より詳細には、2種以上のモノマーを含んでなるモノマーAの濃度は、34.9~58.6重量、好ましくは46~57.9重量、より好ましくは51.8~56重量の範囲である。1種のモノマーしか含まないモノマーAの濃度は、使用するモノマーの総重量の15~56重量、好ましくは44~53重量、より好ましくは36.7~49重量、特に好ましくは44~49重量の範囲である。多くの場合に好ましい本発明の態様では、モノマーAは、44~49重量のエチルアクリレートを含んでなる。多くの場合に好ましい量のエチルアクリレートを有する本発明のコポリマーは、曲げ強度および粘度に関して最良の値を示す。別の態様では、直前の段落に示した量でモノマーAとしてエチルアクリレートを使用し、その20重量までを、本発明の少なくとも1種の非イオン性エチレン性不飽和C1~C4メタアクリレートに置き換えて試験した。そのような態様も、本発明のコポリマーの特性を示す。しかしながら、この態様の全ての例を試験したわけではない。エチレン性不飽和モノマーBの特徴は、そのアミド基である。本発明において理解されるアミド基は、以下の構造式を包含する。式中、R3は、エチレン性不飽和基CH2=CHまたはCH2=C-CH3またはそれらの高級同族体であるので、アクリル酸基II、メタクリル酸基III、マレイン酸基、イタコン酸基、クロトン酸基、ビニル基およびビニルフタル酸基の1つを有する、対応するアクリルアミド、メタクリルアミド、N-ビニルアミド、N-ビニルウレアおよびN-ビニルウレタンが形成される数詞II、IIIについては、請求項6を参照のこと。1つの態様では、R3は、1つのそのような高級同族体、即ち、CH2が結合を作る下記構造式:[式中、R4は、水素であり、R5、R6は、水素、メチル、エチル、n-プロピル、イソプロピル、n-ブチル、イソブチル、tert-ブチル、n-ペンチル、イソペンチル、シクロペンチル、ヘキシルおよびシクロヘキシルから選択される基である]で示されるメタクリロイルオキシエチルである。モノマーBは、H架橋供与体として役立つことができる、そのアミド水素、またはそのアミド窒素に対してアルファ位にある水素の故に、本発明にとって非常に重要である。モノマーBは、2つの下位分類、即ちモノマーB1とモノマーB2に分類することができる。モノマーB1は、式V、VI、VII、IX、X、XI、XIII、XIVおよびXVで示されるような環式アミド部分、即ち硬いアミド部分を有する。非常に好ましい態様では、モノマーB1は、分子構造式:で示されるウレイドメタクリレートである。別の態様では、モノマーB1は、イミダゾリジン-2-オン環がC1~C4アルキル基でアルキル化されている分子構造式XVIIで示される。C1~C4アルキル基は、メチル、エチル、プロピル、イソプロピル、n-ブチル、イソブチル、tert-ブチルからなる群から選択され、n-ブチルが最も好ましい。実施例では、そのようなB1構造、即ちXVIIで示される誘導体の例を、UR-AまたはUR-MAと称する。モノマーB1は、モノマーB2と組み合わせて、またはそのまま使用する。或いは、モノマーB1に代えて、モノマーB2を使用する。1つの態様では、本発明のコポリマーは、0.1~2重量、好ましくは0.2~2重量、より好ましくは0.3~1.5重量、更に好ましくは0.4~1重量、最も好ましくは0.5~1重量のモノマーB1を含んでなる。これらの量のモノマーB1を使用すると、組成物、即ち、本発明のコポリマーを含んでなるレオロジーまたは化粧品組成物は、曲げ強度および粘度について非常な良好な値を示す。モノマーB2は、非環式アミド基を有するエチレン性不飽和モノマーである。好ましい態様では、モノマーB2は、そのアルキル基が2~12個の炭素原子を含むN-アルキルアクリルアミド、またはそのN-アルキル基が2~12個の炭素原子を含むN-アルキルメタクリルアミドである。より好ましくは、モノマーB2は、アクリルアミド、メタクリルアミド、エタクリルアミド、N-メチルアクリルアミド、様々なN-アルキル化度を有するN,N-ジメチルアクリルアミド、N-エチルアクリルアミド、N-イソプロピルアクリルアミド、N-ブチルアクリルアミド、N-tert-ブチルアクリルアミド、N-オクチルアクリルアミド、N-tert-オクチルアクリルアミド、N-オクタデシルアクリルアミド、N-フェニルアクリルアミド、N-メチルメタクリルアミド、N-エチルメタクリルアミド、N-tert-ブチルメタクリルアミド、N-ドデシルメタクリルアミド、様々なアルキル化度を有するN-[3-ジメチルアミノプロピル]メタクリルアミド、様々なN-アルキル化度を有するN-[3-ジメチルアミノプロピル]アクリルアミド、様々なN-アルキル化度を有するN-[3-ジメチルアミノブチル]メタクリルアミド、様々なN-アルキル化度を有するN-[8-ジメチルアミノオクチル]メタクリルアミド、様々なN-アルキル化度を有するN-[12-ジメチルアミノドデシル]メタクリルアミド、様々なN-アルキル化度を有するN-[3-ジエチルアミノプロピル]メタクリルアミドおよび様々なN-アルキル化度を有するN-[3-ジエチルアミノプロピル]アクリルアミドからなる群から選択される。より好ましいモノマーB2は、アクリルアミド、メタクリルアミド、エタクリルアミド、N-メチルアクリルアミド、N-エチルアクリルアミド、N-イソプロピルアクリルアミド、N-ブチルアクリルアミド、N-tert-ブチルアクリルアミド、N-オクチルアクリルアミド、N-tert-オクチルアクリルアミド、N-オクタデシルアクリルアミド、N-フェニルアクリルアミド、N-メチルメタクリルアミド、N-エチルメタクリルアミド、N-tert-ブチルメタクリルアミド、N-ドデシルメタクリルアミドからなる群から選択される。なぜなら、これらのモノマーB2は、より容易に入手できるからである。更に好ましいモノマーB2は、アクリルアミド、メタクリルアミド、エタクリルアミド、N-メチルアクリルアミド、N-エチルアクリルアミド、N-メチルメタクリルアミド、N-エチルメタクリルアミド、N-イソプロピルアクリルアミド、N-ブチルアクリルアミド、N-tert-ブチルアクリルアミド、N-オクチルアクリルアミド、N-tert-オクチルアクリルアミド、N-オクタデシルアクリルアミド、N-フェニルアクリルアミド、およびそれらの混合物からなる群から選択される。なぜなら、これらのモノマーは、あまり嵩高くないからである。非常に好ましい態様では、エチレン性不飽和モノマーB2は、アクリルアミド、メタクリルアミド、エタクリルアミド、N-イソプロピルアクリルアミド、N-ブチルアクリルアミド、N-tert-ブチルアクリルアミド、N-オクチルアクリルアミドおよびそれらの混合物からなる群から選択される。エチレン性不飽和モノマーB2の最も好ましい化合物は、N-tert-ブチルアクリルアミド、メタクリルアミドまたはそれらの混合物からなる群から選択されることが明らかになった。なぜなら、これらの手ごろな値段のモノマーB2を使用すると、モノマーB2を含有する本発明のポリマーが化粧品またはレオロジー組成物の一部であるとき、良好なまたはより良好な剛化効果に加えて、曲げ強度および粘度についての最良値が得られるからである。別の態様では、本発明のポリマーは、先に開示したように、モノマーB1を含まず、モノマーB2のみを含んでなり、これは、製造コストの利点をもたらす。更に、そのような種類の本発明のコポリマーは、かなりのセット性能を示す。0~30重量、好ましくは0.1~30重量の、非環式アミド基を有するエチレン性不飽和モノマー、即ちモノマーB2を本発明のコポリマーに使用する。モノマーB2の量は、より好ましくは0.4~20重量、更に好ましくは0.9~15重量、更に好ましくは4~15重量、更に好ましくは10~15重量、更に好ましくは10~14重量である。モノマーB2のこれらの濃度は、本発明のポリマーに、良好な曲げ強度および高い粘度値、即ち良好なセットおよびレオロジー特性を付与し、本発明のコポリマーは、モノマーB2の競争力のため、手ごろな値段になる。従って、更に好ましい態様では、本発明のコポリマーは、10~14重量の、N-tert-ブチルアクリルアミドおよびメタクリルアミドからなる群から選択される少なくとも1種のモノマーB2をそのままで、または0.4~1重量、好ましくは0.5~1重量のモノマーB1と組み合わせて含んでなる。本発明の別の好ましい態様では、本発明のコポリマーのモノマーB1およびB2の和は、少なくとも0.4重量、好ましくは少なくとも0.5重量、より好ましくは少なくとも1重量、更に好ましくは少なくとも2重量、更に好ましくは少なくとも10重量である。本発明のより好ましい態様では、モノマーB1およびB2の和は、10~14重量、好ましくは10~12重量、より好ましくは10~11重量、更に好ましくは10~10.5重量の範囲である。前記特徴を有する本発明のコポリマーは、実施例37、38および45から分かるように、レオロジーまたは化粧品組成物に、高い粘度および曲げ強度値をもたらす。本発明のコポリマーは、モノマーCとして、30~60重量の、メタクリル酸、アクリル酸およびイタコン酸からなる群から選択される少なくとも1種のエチレン性不飽和カルボン酸を更に含み、メタクリル酸がモノマーCの80~100重量を構成する。この量のエチレン性不飽和アニオン性モノマーは、マクロモノマーDを可溶化するために必要とされる。好ましくは、モノマーCとしてのエチレン性不飽和カルボン酸は、メタクリル酸である。別の態様では、モノマーCは、メタクリル酸とアクリル酸の混合物であり、メタクリル酸は、アクリル酸より少なくとも8倍、より好ましくは8倍高い濃度を有する。モノマーCがメタクリル酸のみを含むとき、その濃度は、30~60重量、好ましくは32~50重量、より好ましくは35~45.5重量、更に好ましくは39~45重量、更に好ましくは40~43重量、更に好ましくは40~42.5重量、更に好ましくは40~42重量、更に好ましくは40.125~42重量、更に好ましくは40.125~41.6重量、更に好ましくは40.125~41重量、更に好ましくは40.125~40.625重量、多くの場合に好ましくは40.125~40.5重量の範囲である。モノマーCが、メタクリル酸およびアクリル酸またはメタクリル酸およびイタコン酸からなる群から選択されるならば、メタクリル酸は、0~60重量、好ましくは32~60重量、より好ましくは40~55重量、更に好ましくは40~50重量、更に40~45重量、更に好ましくは40.125~42重量、更に好ましくは40.125~41.6重量、更に好ましくは40.125~41重量、更に好ましくは40.125~40.625重量、多くの場合に好ましくは40.125~40.5重量の濃度で存在し、アクリル酸は、0.1~15重量、好ましくは0.9~10重量、より好ましくは2~7重量、最も好ましくは2.5~5重量の範囲の濃度を有する。メタクリル酸をアクリル酸に置き換えると本発明のコポリマーは安価になり、これは経済的利点をもたらす。これらの濃度範囲でエチレン性不飽和カルボン酸を使用すると、常に150cN超、ほとんどの場合は170cN超である曲げ強度値を有するポリマー組成物が得られ、その粘度値は、18,000mPa超、多くの場合は20,000mPa超である。しかしながら、これらのエチレン性不飽和カルボン酸が本発明のポリマーに適当である唯一のものではない。エチルアクリル酸またはエタクリル酸、シトラコン酸、マレイン酸およびその無水物、フマル酸、クロトン酸、アコニット酸など、およびマレイン酸、フマル酸、イタコン酸またはアコニット酸のC1~C18アルキルモノエステルを包含するしかしこれらに限定されない酸性ビニルカルボン酸含有モノマーが、本発明のポリマーの一部となることに適していることが明らかになった。同様に、エチレン不飽和酸、例えばメチル水素マレエート、モノイソプロピルマレエート、ブチル水素フマレートなども、本発明のポリマーに有用である。ジカルボン酸の無水物、例えば無水マレイン酸、無水イタコン酸、無水シトラコン酸なども有用である。しかしながら、直前の二段落に記載した更なるモノマーCの少なくとも1つを含んでなる本発明のポリマーを含有するレオロジーおよび化粧品組成物に関する物理的性質の研究は、まだ進行中である。レオロジーまたは化粧品組成物のためのコポリマーは、重要な成分として、0.1~10重量の、モノマーDとも称されるマクロモノマーDを含んでなる。このモノマーは、エチレン性不飽和部分に加えて、極性非プロトン性の中央区画および疎水性の末端区画を含んでなる。それ故に、モノマーDは、本発明のポリマーの高疎水性対応物とも、プロトン性対応物とも容易に相互作用する。従って、ポリマーの増粘性能は、カルボン酸基の斥力および疎水性相互作用によってもたらされるだけではなく、極性相互作用、特に、極性非プロトン性中間区画の酸素とモノマーBの水素原子との極性相互作用によってももたらされる。更に、マクロモノマーDの存在は、化粧品組成物において、本発明のポリマーのスタイリング性能に寄与する。しかしながら、モノマーDの濃度については注意を払わなければならない。特にモノマーBの濃度も高い場合に、モノマーDがあまりにも多く製剤中に存在すると、取り扱いおよび取り分けが難しい非常に密度の高いレオロジーまたは化粧品組成物をもたらすコポリマーが生じる。一方、モノマーDが不十分な場合は、組成物における本発明のポリマーの増粘特性が損なわれる。モノマーBの量が減らしすぎると、スタイリング性能も最小化される。従って、本発明のコポリマーは、0.1~10重量の、モノマーDとも称されるマクロモノマーDを含んでなる。好ましい態様では、モノマーDの濃度は、0.1~6重量、好ましくは0.2~4重量、より好ましくは0.3~3重量、更に好ましくは0.375~3重量、更に好ましくは0.375~2重量、更に好ましくは0.3~2重量の範囲である。より好ましくは、本発明のコポリマーは、0.375~1.6重量のマクロモノマーDを含み、更に好ましい態様では、0.375~1重量のモノマーDを使用する。非常の好ましい態様では、コポリマーは、0.375~0.75重量のモノマーDを含んでなり、多くの場合に好ましくは、コポリマーは、0.375~0.5重量のモノマーDを含んでなる。レオロジーまたは化粧品組成物に必要とされ、微調整される物理的性質に依存して、組成物に導入される本発明のコポリマーは、少なくとも1種の架橋剤Eも必要とする。架橋剤は、本発明のコポリマーがモノマーB2を含まない場合は、必須またはほぼ必須の成分である。従って、場合により、分岐の導入および分子量制御のために1種以上の架橋性モノマーEを含んでなるモノマー混合物から、本発明のポリマーを調製してよい。架橋剤Eの1つのタイプは、その多不飽和性を特徴とする。重合前、重合中または重合後に生成コポリマーに架橋をもたらす反応性基を有する単不飽和化合物を、モノマーEとして利用することもできる。別の有用な架橋性モノマーEは、複数の反応性基、例えばエポキシド基、イソシアネート基および加水分解性シラン基を有する多官能性モノマーを包含する。適当な多不飽和架橋性モノマーEの例は、多不飽和芳香族モノマー、例えばジビニルベンゼン、ジビニルナフタレンおよびトリビニルベンゼン;多不飽和脂環式モノマー、例えば1,2,4-トリビニルシクロヘキサン;フタル酸の二官能性エステル、例えばジアルキルフタレート;多不飽和脂肪族モノマー、例えば、イソプレン、ブタジエン、1,5-ヘキサジエン、1,5,9-デカトリエン、1,9-デカジエン、1,5-ヘプタジエンを包含するジエン、トリエンおよびテトラエンなどを包含するが、これらに限定されない。他の適当な多不飽和架橋性モノマーEは、ポリアルケニルエーテル、例えばトリアリルペンタエリスリトール、ジアリルペンタエリスリトール、ジアリルスクロース、オクタアリルスクロースおよびトリメチロールプロパンジアリルエーテル;多価アルコールまたはポリ酸の多不飽和エステル、例えば1,6-ヘキサンジオールジメタアクリレート、テトラメチレントリメタアクリレート、アリルアクリレート、ジアリルイタコネート、ジアリルフマレート、ジアリルマレエート、アリルアルコール、トリメチロールプロパントリメタアクリレート、トリメチロールプロパンジメタアクリレートおよびポリエチレングリコールジメタアクリレート;アルキレンビスアクリルアミド、例えばメチレンビスアクリルアミド、プロピレンビスアクリルアミドなど;メチレンビスアクリルアミドのヒドロキシおよびカルボキシ誘導体、例えば、N,N’-ビスメチロールメチレンビスアクリルアミド;ポリエチレングリコールジメタアクリレート、例えばエチレングリコールジメタアクリレート、ジエチレングリコールジメタアクリレート、トリエチレングリコールジメタアクリレート;多不飽和シラン、例えばジメチルジビニルシラン、メチルトリビニルシラン、アリルジメチルビニルシラン、ジアリルジメチルシランおよびテトラビニルシラン;多不飽和スタンナン、例えばテトラアリルスズ、ジアリルジメチルスズ;ジアリルジメチルアンモニウムクロリドなどを包含する。適当な反応性基含有単不飽和化合物は、N-メチロールアクリルアミド、N-アルコキシメタアクリルアミドこの場合のアルコキシ基は、C1~C18アルコキシ基である;および不飽和加水分解性シラン、例えばトリエトキシビニルシラン、トリス-イソプロポキシビニルシラン、3-トリエトキシシリルプロピルメタクリレートなどを包含する。複数の反応性基を有する有用な多官能性架橋性モノマーは、加水分解性シラン、例えばエチルトリエトキシシランおよびエチルトリメトキシシラン;エポキシ置換加水分解性シラン、例えば2-3,4-エポキシシクロヘキシルエチルトリエトキシシランおよび3-グリシドキシプロピルトリメトキシシラン;ポリイソシアネート、例えば1,4-ジイソシアナトブタン、1,6-ジイソシアナトヘキサン、1,4-フェニレンジイソシアネートおよび4,4’-オキシビスフェニルイソシアネート;不飽和エポキシド、例えばグリシジルメタクリレートおよびアリルグリシジルエーテル;並びにポリエポキシド、例えばジグリシジルエーテル、1,2,5,6-ジエポキシヘキサンおよびエチレングリコールジグリシジルエーテルなどを包含するが、これらに限定されない。1モルのヒドロキシル官能基につき約2~約100モルのエチレンオキシドでエトキシ化され、重合性不飽和基例えばビニルエーテル、アリルエーテル、アクリル酸エステル、メタクリル酸エステルなどで末端キャップされたエトキシ化ポリオール例えばジオール、トリオールおよびビスフェノールから誘導された多不飽和架橋剤が、特に有用である。そのような架橋剤の例は、ビスフェノールA、エトキシ化ジメタクリレート、ビスフェノールF、エトキシ化ジメタクリレート、トリメチロールプロパンエトキシ化トリメタクリレートなどを包含する。特に好ましい架橋剤Eの例は、少なくとも2個のアリル系エーテル基を有するポリオールのアリルエーテルである。その例は、トリメチロールプロパントリアリルエーテルである。非常に好ましい態様では、架橋剤Eは、テトラオールから誘導された化合物である。好ましい態様では、テトラオールは、C5-アルコールである。より好ましい態様では、好ましくはC5-テトラオールであるテトラオールは、エーテル結合によってエチレン性不飽和基に結合している。架橋剤Eがエーテル結合によって3つのα,β-エチレン性不飽和基に結合しているC5テトラオールであることが、多くの場合に好ましい。最も好ましい態様では、架橋剤Eは、CAS番号:91648247を有するペンタエリスリトールアリルエーテルPETAEである。モノマーB1と構造的に関連し、実施例19および20においてアスタリスク付きで示した量で使用した、別の適当な架橋剤は、Evonikによって商品名Plex登録商標6661Oで市販されているジウレタンジメタクリレートCAS:72869864である。エーテル結合によって分子コアに結合している少なくとも2個のアリル部分を有する架橋剤は、酸の存在下であっても反応の間かなり安定しており、複数の溶媒条件に容易に適合できる。本発明のポリマーの物理的性質を微調整するために、架橋剤を組み合わせて使用することもできる。好ましくは、0~0.3重量の少なくとも1種の架橋剤を使用し、PETAEおよびPlex登録商標6661Oが最も好ましい架橋剤である。PETAEは、反応条件に関して最も柔軟であることがわかっており、それ故に、0~0.3重量のPETAEが使用される。所望の目的分子または目的組成物に依存して、時として、特にモノマーB2としてのN-tert-ブチルアクリルアミドとマクロモノマーDとを組み合わせて使用する場合には、架橋剤を完全に省いてもよい。しかしながら、そうでなければ、0.1~0.3重量、好ましくは0.1~0.2重量の架橋剤を使用してよい。より好ましい態様では、架橋剤はPETAEである。本発明のコポリマーは、0~30重量の、エチレン性不飽和カチオン生成性またはカチオン性モノマーおよびエチレン性不飽和スルホン酸またはホスホン酸からなる群から選択される更なるモノマーFも含んでなる。この化合物は、例えば、プロトン性または水性溶媒へのより高い溶解度、または化粧品組成物に配合したときにヘアスタイルを整える能力のような、特定の性能を本発明のポリマーに付与するのに適している。エチレン性不飽和カチオン生成性またはカチオン性モノマーは、N-C1~C4アルキルアミノ-C1~C12アルキルアクリレート、N-C1~C4アルキルアミノ-C2~C4アルキルメタクリレートおよびビニルイミダゾールからなる群から選択される少なくとも1種の化合物を含んでなる。好ましくは、エチレン性不飽和カチオン生成性またはカチオン性モノマーは、N,N-ジメチルアミノメチルメタアクリレート、N,N-ジエチルアミノメチルメタアクリレート、N,N-ジメチルアミノエチルメタアクリレート、N,N-ジエチルアミノエチルメタアクリレート、N-ブチルアミノエチルメタアクリレート、N-tert-ブチルアミノエチルメタクリレート、N,N-ジメチルアミノブチルメタアクリレート、N,N-ジエチルアミノブチルメタアクリレート、N,N-ジメチルアミノヘキシルメタアクリレート、N,N-ジメチルアミノオクチルメタアクリレート、N,N-ジメチルアミノドデシルメタアクリレート、N-ビニルイミダゾールまたは1-ビニルイミダゾール、1-ビニル-2-メチルイミダゾールからなる群から選択される。エチレン性不飽和スルホン酸は、ビニルスルホン酸、2-スルホエチルメタクリレート、スチレンスルホン酸、2-アクリルアミド-2-メチルプロパンスルホン酸AMPS、アリルオキシベンゼンスルホン酸からなるしかしそれらに限定されない群から選択される少なくとも1種のモノマーを含んでなる。スチレンスルホン酸SSSAのナトリウム塩およびAMPSが特に好ましい。エチレン性不飽和ホスホン酸は、ビニルホスホン酸、アリルホスホン酸、3-アクリルアミドプロピルホスホン酸からなるしかしそれらに限定されない群から選択される少なくとも1種のモノマーを含んでなる。0~30重量、好ましくは0.9~15重量、より好ましくは2~15重量、更に好ましくは2~14重量の少なくとも1種の更なるモノマーFを使用する。別の好ましい態様では、本発明のコポリマーは、モノマーFとして、使用するモノマーCの量の少なくとも0.1重量かつ最大20重量、好ましくは使用するモノマーCの量の少なくとも0.1重量かつ最大15重量の量で、2-アクリルアミド-2-メチルプロパンスルホン酸AMPSを含んでなる。非常に好ましい態様では、本発明のコポリマーは、30~60重量のメタクリル酸、または30~60重量の、モノマーCおよび/またはモノマーFの混合物を含んでなり、この混合物は、メタクリル酸と、アクリル酸、イタコン酸および2-アクリルアミド-2-メチルプロパンスルホン酸AMPSからなる群から選択される少なくとも1種の酸とからなる。別の好ましい態様では、本発明のコポリマーは、30~60重量の、モノマーCおよび/またはモノマーFの混合物を含んでなり、この混合物は、メタクリル酸と、アクリル酸、イタコン酸および2-アクリルアミド-2-メチルプロパンスルホン酸AMPSからなる群から選択される少なくとも1種の酸とからなり、前記少なくとも1種の酸は、メタクリル酸の量の15重量以下を構成する。本発明のコポリマーは更に、モノマーB1が、マクロモノマーDの重量の1/6~3.45倍、好ましくは1/3~2倍、より好ましくは0.4~2倍、更に好ましくは0.5~4/3倍、更に好ましくは8/15~4/3倍、更に好ましくは2/3~4/3倍、最も好ましくは1~4/3倍であることを特徴とする。実際、先に既に記載したように、水素結合供与体としてのアミド基を有するエチレン性不飽和モノマーBとマクロモノマーDとの比は、レオロジーまたは化粧品組成物において高い粘度を付与する本発明のポリマーの能力を発現させると同時に、高い曲げ強度値をもたらすためにも、非常に重要である。表3のパート2およびパート3から分かるように、これは、実施例37および38について特に言える。特許請求されている範囲外の比では、高い曲げ強度値は得られない。良好な曲げ強度および高い粘度値をもたらすポリマーの能力に影響を及ぼす第二の因子は、モノマーB1の重量であり、これは、非イオン性モノマーAの重量の24.95分の1以下、好ましくは27.45分の1以下、より好ましくは28.4分の1以下、更に好ましくは51.9分の1以下、更に好ましくは56.8分の1以下、最も好ましくは57.8分の1以下である。最も好ましい実施例では、モノマーB1の重量は、非イオン性モノマーAの重量の98分の1以下、好ましくは121.5分の1以下、より好ましくは146.5分の1以下であることが見いだされた。この値が、特許請求されている範囲を超えると、レオロジーまたは化粧品組成物の性能は、曲げ強度および粘度に関して低下する。非常に好ましい態様では、本発明のコポリマーは、モノマーB1としての、0.2~1.5重量の環式アミド部分含有エチレン性不飽和モノマー、および/またはモノマーB2としての、0.0~30重量の非環式アミド基含有エチレン性不飽和モノマーを含んでなり、B1とB2の和は、少なくとも0.2である。最も好ましくは、本発明のコポリマーは、モノマーB1としての、0.3~1重量の環式アミド部分含有エチレン性不飽和モノマー、および/またはモノマーB2としての、0.0~30重量の非環式アミド基含有エチレン性不飽和モノマーを含んでなり、B1とB2の和は、少なくとも0.3である。モノマーB1とマクロモノマーDとの比だけが、レオロジーまたは化粧品組成物の一部である本発明のコポリマーの物理的性質に影響を及ぼすわけではない。同じことが、モノマーB2に、特にそれが水素結合供与体としてのアミド基を有する唯一のエチレン性不飽和モノマーBであるとき、当てはまる。従って、モノマーB2の重量は、マクロモノマーDの重量の、少なくとも6.25倍、好ましくは少なくとも20/3倍、より好ましくは少なくとも7.5倍、更に好ましくは少なくとも28/3倍、更に好ましくは少なくとも10倍、更に好ましくは少なくとも12.5倍、更に好ましくは少なくとも40/3倍、更に好ましくは少なくとも50/3倍、更に好ましくは少なくとも56/3倍、更に好ましくは少なくとも20倍、多くの場合に好ましくは少なくとも80/3倍である。表3のパート2およびパート3の実施例45および48から分かるように、概して、マクロモノマーDと比べてモノマーB2の量が多いほど、曲げ強度および粘度の値が高くなる。非常に好ましい態様では、本発明のコポリマーは、モノマーB1としての、0.0~2重量の環式アミド部分含有エチレン性不飽和モノマー、およびモノマーB2としての、5~20重量の非環式アミド基含有エチレン性不飽和モノマーを含んでなり、B1とB2の和は、少なくとも5である。最も好ましくは、本発明のコポリマーは、モノマーB1としての、0.0~2重量の環式アミド部分含有エチレン性不飽和モノマー、およびモノマーB2としての、8~15重量の非環式アミド基含有エチレン性不飽和モノマーを含んでなり、B1とB2の和は、少なくとも8である。先の二段落に示したようなモノマーB2は、メタクリルアミドおよびN-tert-ブチルアクリルアミドからなる群から選択される少なくとも1種のモノマーである。本発明のポリマーの非常に重量な成分は、マクロモノマーDである。これは、一般式I:[式中、mおよびpは、50以下、好ましくは0~50、より好ましくは1~50、更に好ましくは5~30、最も好ましくは10~20の範囲の数を有し;nは、1~50の範囲、好ましくは20以下、より好ましくは1~10、最も好ましくは2~5の範囲の数を有し;qは、1~5の範囲の数、好ましくは1であり、但し、であることを条件とし;R1は、水素またはメチルを表し;R2は、水素またはメチルであり;Rは、その酸素ラジカルが結合を作る、マレイン酸基、イタコン酸基、クロトン酸基およびビニルフタル酸基からなる群から選択される重合性不飽和基であり、好ましくはRは、IIまたはIIIであり;並びにR’は、直鎖または分岐のアルキル、アルキルアリールまたはアリールアルキル基から選択される疎水性基、好ましくは8~20個の炭素原子を有する直鎖アルキル基から選択される疎水性基、より好ましくは12~18個の炭素原子を有する直鎖アルキル基から選択される疎水性基、最も好ましくは16~18個の炭素原子を有する直鎖アルキル基から選択される疎水性基を表す]で示されるエチレン性不飽和オキシアルキル化モノマーである。このマクロモノマーDの三成分構造は、i親水性相互作用の手段、即ち基R、ii水素結合相互作用をもたらすことができる手段、即ち、添え字qを有するポリアルキレンオキシ部分およびiii疎水性相互作用の手段、即ち、基R’を供給するので、本発明のコポリマーの性能にかなりの影響を及ぼす。より詳細には、エチレン性不飽和末端基を供給する部分または手段iは、好ましくは、α,β-エチレン性不飽和モノまたはジカルボン酸またはそれらの無水物、より好ましくはC3またはC4モノまたはジカルボン酸またはそれらの無水物から誘導される。別の態様では、会合性モノマーの部分iは、アリルエーテルまたはビニルエーテル;非イオン性ビニル置換ウレタンモノマー、またはビニル置換ウレア反応生成物から誘導してよい。中間区画部分、即ち水素結合相互作用手段iiは、好ましくは約5~約250、より好ましくは約10~約120、最も好ましくは約15~約25の繰り返しC2~C3アルキレンオキシド単位のポリオキシセグメントである:好ましい中間区画部分iiは、約5~約150、好ましくは約10~約100、最も好ましくは約15~約60のエチレンオキシド単位またはプロピレンオキシド単位、並びにエチレンオキシド単位およびプロピレンオキシド単位のランダムまたは非ランダム配列を含んでなるポリオキシエチレンおよびポリオキシプロピレンセグメントを包含する。本発明の非常に好ましい態様では、水素結合相互作用手段iiは、エチレンオキシド単位しか含まない。qが1であり、R1およびR2が水素であり、mおよびpが10であり、nが5であり、従って合計25個のエチレンオキソ基が水素結合相互作用手段iiを構成することが、更に好ましい。マクロモノマーDの疎水性相互作用手段、即ち疎水性末端基部分iiiは、好ましくは、以下の炭化水素類の1つに属する炭化水素基である:C2~C20直鎖アルキル、アリール置換C2~C14アルキル、C2~C14アルキル置換フェニル、C4~C20分岐アルキル、C5~C20炭素環式アルキル。好ましくは、マクロモノマーDの疎水性末端基R’は、C2~C20直鎖アルキル、C4~C20分岐アルキル、C4~C20炭素環式アルキル、アリール置換C2~C14アルキル、C2~C14アルキル置換フェニルからなる群から選択される。会合性モノマーの疎水性相互作用手段iiiである適当な疎水性基R’の非限定的な例は、約8~約20個の炭素原子を有する直鎖または分岐アルキル基、例えばカプリルC8、イソオクチル分岐C8、デシルC10、ラウリルC12、ミリスチルC14、セチルC16、セテアリルC16~C18、ステアリルC18、イソステアリル分岐C18、アラキジルC20などである。天然源から誘導され、約8~20個の炭素原子を有する直鎖および分岐アルキル基の更なる非限定的な例は、水素化した落花生油、大豆油およびカノーラ油全て、主としてC18、水素化獣脂油C16~C18など;および水素化C10~C20テルぺノール、例えば水素化ゲラニオール分岐C10、水素化ファルネソール分岐C15、水素化フィトール分岐C20などから誘導されるアルキル基を包含する。適当なC2~C20アルキル置換フェニル基の非限定的な例は、オクチルフェニル、ノニルフェニル、デシルフェニル、ドデシルフェニル、イソオクチルフェニル、sec-ブチルフェニルなどを包含する。特に好ましい態様では、マクロモノマーDは、疎水性末端基R’として、C10~C20直鎖アルキル基、より好ましくはC12~C18直鎖アルキル基、更に好ましくはC16~C18直鎖アルキル基を有する。非常に好ましい態様では、R’はセテアリル基である。手段または部分i、iiおよびiiiに関して、マクロモノマーDは、セチルポリエトキシル化メタアクリレート、セテアリルポリエトキシル化メタアクリレート、ステアリルポリエトキシル化メタアクリレート、アラキジルポリエトキシル化メタアクリレート、水素化ヒマシ油ポリエトキシル化メタアクリレート、カノーラ油ポリエトキシル化メタアクリレートからなる群から選択され、モノマーのポリエトキシル化部分は、5~40、好ましくは10~30、より好ましくは20~25のエチレンオキシド繰り返し単位を含む。従って、マクロモノマーDとして、セテアレス-10メタアクリレート、セテアレス-20メタアクリレート、セテアレス-25メタアクリレート、パルメス-10メタアクリレート、パルメス-20メタアクリレート、パルメス-25メタアクリレート、セテス-10メタアクリレート、セテス-20メタアクリレート、セテス-25メタアクリレート、ラウレス-25メタアクリレート、ステアレス-10メタアクリレート、ステアレス-20メタアクリレート、ステアレス-25メタアクリレート、ステアレス-10アリルエーテルおよびステアレス-20アリルエーテルを使用してよい。非常に好ましい態様では、本発明のコポリマーのマクロモノマーDは、一般式:[式中、R7は水素またはメチルであり;R1は水素であり;mは1~50の範囲であり;nは4~50の範囲であり;R2はメチルであり;pは0~50の範囲であり;qは1であり;およびR’は、8~20個の炭素原子を有する直鎖アルキル基から選択される疎水性部分を表す]で示されるエチレン性不飽和オキシアルキル化モノマーである。マクロモノマーDの非常に好ましい前記態様では、好ましい濃度は、0.1~10重量、および0.1~6重量の範囲であり、マクロモノマーDの態様の全てについて、先に記載したことが同じように当てはまる。多くの場合に好ましい本発明の態様では、マクロモノマーDは、一般式XIX:[式中、R’は、16~18個の炭素原子を有する直鎖アルキル基である。で示されるエチレン性不飽和オキシアルキル化モノマーである。先に記載したマクロモノマーD、即ちモノマーDは、商品名Plex登録商標6877Oで、即ち、75:25の重量比を有するメチルメタクリレート中C16~18アルキルEO25-MACAS:70879515、APG1100MA、Evonikとして入手できる。商品名Plex登録商標6954Oで、即ち、20:20:60の重量比を有するメタクリル酸およびH2O中のC16~18アルキルEO25-MACAS:70879515、APG1100MA、Evonikとして入手することもできる。別の供給源は、重量比50:50を有するC16~18アルキルEO25-MAおよびMASである、Lutencryl登録商標250であるCAS:70879515、BASF。正確には、Lutencryl登録商標は、45重量のメタクリル酸および5重量のメチルメタクリレートを含有する。しかしながら、この微量のメチルメタクリレートは、所定の比が50重量のモノマーDおよび50重量のメタクリル酸であるため、本発明のポリマーにおいて検出されない。好ましい本発明の態様では、本発明のコポリマーは、一般式XIXで示されるマクロモノマーDを0.1~10重量含む。より好ましい態様では、この濃度は、0.1~6重量、好ましくは0.2~4重量、より好ましくは0.3~3重量の範囲、更に好ましくは0.375~3重量、更に好ましくは0.375~2重量、更に好ましくは0.3~2重量である。本発明のコポリマーが、式XIXで示されるマクロモノマーDを0.375~1.6重量含むことが更に好ましく、より好ましい態様では、モノマーDを0.375~1重量使用する。非常に好ましい態様では、コポリマーは、式XIXで示されるモノマーDを0.375~0.75重量含み、コポリマーが、一般式XIXで示されるモノマーを0.375~0.5重量含むことがほとんどの場合に好ましい。レオロジーまたは化粧品製剤において本発明のポリマーを用いて高い曲げ強度値および粘度値を得るためには、更なる特徴、即ち、モノマーB1と組み合わせたマクロモノマーDまたはそのままのマクロモノマーDとモノマーCとの重量比が重要である。モノマーB1とマクロモノマーDの和の重量またはマクロモノマーD単独の重量が、使用するモノマーCの重量の8分の1以下、好ましくは9分の1以下、より好ましくは10分の1以下、更に好ましくは12分の1以下、更に好ましくは40/3分の1以下、更に好ましくは15分の1以下、更に好ましくは110/7分の1以下、更に好ましくは17分の1以下、更に好ましくは20分の1以下、更に好ましくは21分の1以下、更に好ましくは225分の1以下、更に好ましくは25分の1以下、更に好ましくは26分の1以下、更に好ましくは27分の1以下、更に好ましくは35分の1以下、更に好ましくは41分の1以下、更に好ましくは321/7分の1以下、更に好ましくは161/3分の1以下、更に好ましくは163/3分の1以下、更に好ましくは203/3分の1以下、多くの場合に好ましくは81分の1以下、更に好ましくは90分の1以下、更に好ましくは325/3分の1以下、更に好ましくは341/3分の1以下、更に好ましくは365/3分の1以下でなければならない。マクロモノマーDの重量またはモノマーB1とマクロモノマーDの和の重量が、モノマーCの重量の8分の1以下ではない場合、コポリマーは、組成物をより硬くし、従って、容易な取り扱いがしにくくなる。その上、得られる曲げ強度値に不利益が生じる。これらのデータ全てについて、以下のコポリマーの態様が、特に適当な曲げ強度および粘度の特性を有することが見いだされた。本発明のポリマーは、好ましくは、エマルション重合によって得られる。特に、製剤が親水性ではなく疎水性の特徴を有する場合、エマルション重合が必須である。a44~49重量のモノマーA;b10.5~1重量のモノマーB1、および/またはb210~14重量のモノマーB2ここで、モノマーB1とB2の和は、少なくとも0.5重量である;c38~43重量、好ましくは40~40.5重量のモノマーC;d0.2~1重量、好ましくは0.3~0.7重量の、下記式:[式中、R8は水素またはメチルであり;zは15~30の範囲であり;R’は、16~18個の炭素原子を有する直鎖アルキル基である]で示されるマクロモノマーD;e0~0.1重量の少なくとも1種の架橋剤Eを含んでなり、化合物A~Eの和が100重量であり、モノマーB1が、マクロモノマーDの重量の1/6~3.45倍である;および/またはモノマーB2の重量が、マクロモノマーDの重量の少なくとも3倍である、レオロジーまたは化粧品組成物のためのコポリマー。前記態様は、細かくに塗り広げる必要がある組成物、従って、例えばスタイリングジェルのように極めてではないがかなり粘稠でなければならない組成物に特に適している。a44~49重量のモノマーA;b10.5~1重量のモノマーB1、および/またはb210~14重量のモノマーB2ここで、モノマーB1とB2の和は、少なくとも0.5重量である;c38~43重量、好ましくは40~40.5重量のモノマーC;d0.5~4重量、好ましくは1~3重量の、下記式:[式中、R8は水素またはメチルであり;zは15~30の範囲であり;R’は、16~18個の炭素原子を有する直鎖アルキル基である]で示されるマクロモノマーD;e0~0.2重量の少なくとも1種の架橋剤Eを含んでなり、化合物A~Eの和が100重量であり、モノマーB1が、マクロモノマーDの重量の1/6~3.45倍である;および/またはモノマーB2の重量が、マクロモノマーDの重量の少なくとも3倍である、レオロジーまたは化粧品組成物のためのコポリマー。前記態様は、例えば化粧品、製紙または建築材料のためのクリームまたは増粘剤のような非常に粘稠でなければならない組成物に特に適している。高い曲げ強度、即ち高いセット性能、および高い粘度値をもたらす、更に好ましい態様は、以下である:a46~58.6重量のエチルアクリレート、またはエチルアクリレートとメチルメタクリレートの混合物;b10.1~2重量のモノマーB1、および/またはb20.4~20重量のモノマーB2;c140~45.5重量のメタクリル酸、またはc240~55重量のメタクリル酸とアクリル酸の混合物ここで、メタクリル酸が、c2の混合物の80~100重量を構成する;d0.375~3重量の下記式:[式中、R’は、16~18個の炭素原子を有する直鎖アルキル基である]で示されるマクロモノマーDを含んでなり;化合物A~Dの和が100重量であり;モノマーB1が、マクロモノマーDの重量の1/6~3.45倍である;および/またはモノマーB2の重量が、マクロモノマーDの重量の少なくとも3倍である、コポリマー。a46~58.6重量のエチルアクリレート、またはエチルアクリレートとメチルメタクリレートの混合物;b10.1~2重量のモノマーB1、および/またはb20.4~20重量のモノマーB2;c140~45.5重量のメタクリル酸、またはc240~55重量のメタクリル酸とアクリル酸の混合物ここで、メタクリル酸が、c2の混合物の80~100重量を構成する;d0.375~3重量の下記式:[式中、R’は、16~18個の炭素原子を有する直鎖アルキル基である]で示されるマクロモノマーD;e0.1~0.3重量の、PETAEおよびPlex登録商標6661Oからなる群から選択される少なくとも1種の架橋剤Eを含んでなり;化合物A~Eの和が100重量であり;モノマーB1が、マクロモノマーDの重量の1/6~3.45倍である;および/またはモノマーB2の重量が、マクロモノマーDの重量の少なくとも3倍である、コポリマー。a36.7~49重量、好ましくは38~49重量、更に好ましくは44~49重量のエチルアクリレート;b10.4~1重量、より好ましくは0.5~1重量のモノマーB1、および/またはb24~15重量、より好ましくは10~14重量のモノマーB2ここで、モノマーB1とB2の和は、少なくとも0.4重量である;c140.125~40.625重量、好ましくは40.125~40.5重量のメタクリル酸、またはc240~45.625重量のメタクリル酸とアクリル酸の混合物ここで、メタクリル酸が、c2の混合物の80~100重量を構成する;d0.375~2重量、好ましくは0.375~0.5重量の下記式:[式中、R’は、16~18個の炭素原子を有する直鎖アルキル基である]で示されるマクロモノマーDを含んでなり;化合物A~Dの和が100重量であり;モノマーB1が、マクロモノマーDの重量の1/6~3.45倍である;および/またはモノマーB2の重量が、マクロモノマーDの重量の少なくとも3倍である、コポリマー。a36.7~49重量、好ましくは38~49重量、より好ましくは44~49重量のエチルアクリレート;b10.4~1重量、より好ましくは0.5~1重量のモノマーB1、および/またはb24~15重量、より好ましくは10~14重量のモノマーB2ここで、モノマーB1とB2の和は、少なくとも0.4重量である;c140.125~40.625重量、好ましくは40.125~40.5重量のメタクリル酸、またはc240~45.625重量のメタクリル酸とアクリル酸の混合物ここで、メタクリル酸が、c2の混合物の80~100重量を構成する;d0.375~2重量、好ましくは0.375~0.5重量の下記式:[式中、R’は、16~18個の炭素原子を有する直鎖アルキル基であるで示されるマクロモノマーD;e0.1~0.2重量の架橋剤EとしてのPTAEを含んでなり;化合物A~Eの和が100重量であり;モノマーB1が、マクロモノマーDの重量の1/6~3.45である;および/またはモノマーB2の重量が、マクロモノマーDの重量の少なくとも3倍である、コポリマー。また、以下の組成を有するコポリマーは、本発明の要件によく適合する、即ち、費用効率が高く、高い曲げ強度および高い粘度値を有する。a44~49重量のモノマーA;b10.5~1重量のモノマーB1、またはb20.5~1重量のモノマーB1および10~14重量のモノマーB2、または10~14重量のモノマーB2のみ、ここで、モノマーB1とB2の和は、少なくとも0.5重量である;c40.125~45.625重量、好ましくは40.125~40.5重量のモノマーC;d0.375~0.5重量のマクロモノマーD、好ましくは式XIXで示されるマクロモノマーD;e0~0.2重量の少なくとも1種の架橋剤Eを含んでなり;化合物A~Eの和が100重量であり;モノマーB1が、マクロモノマーDの重量の1/6~3.45である;および/またはモノマーB2の重量が、マクロモノマーDの重量の少なくとも3倍である、コポリマー。aモノマーAが、エチルアクリレート、またはエチルアクリレートとメチルメタクリレートの混合物であり;b1モノマーB1が、不存在であるか、P6844Oであるか、P6852Oであり;b2モノマーB2が、N-tert-ブチルアクリルアミド、メタクリルアミドまたはそれらの混合物であり;cモノマーCが、メタクリル酸、またはメタクリル酸とアクリル酸の混合物であり;dモノマーDが、モノマーXX、P6954O、Lutencryl、P6877O、或いは前記化合物の2種、3種または4種の混合物であり;eモノマーEが、不存在であるか、PETAE、P6661Oまたはそれらの混合物である、先に記載した態様が更に好ましい。本発明の別の態様は、成分Aとしての本発明のコポリマーと、成分Bとしての、i水、ii水混和性有機溶媒、好ましくはC2~C4アルカノール、特にエタノール、iii油、脂肪、ワックス、iviiiとは異なる、C6~C30モノカルボン酸と一価、二価または三価アルコールのエステル、v飽和非環式および環式炭化水素、vi脂肪酸、vii脂肪アルコール、viii噴射ガス、およびこれらの混合物から選択される少なくとも1種の化粧品または医薬品に許容可能なキャリヤーとを含んでなる、レオロジーまたは化粧品組成物である。組成物は、化粧品活性成分、乳化剤、界面活性剤、防腐剤、香油、増粘剤、ヘアポリマー、ヘアおよびスキンコンディショナー、グラフトポリマー、水溶性または水分散性シリコーン含有ポリマー、光防護剤、漂白剤、ゲル形成剤、ケア剤、着色剤、色味剤、日焼け剤、染料、顔料、増稠剤、保湿剤、リグリース剤regreasingagent、コラーゲン、タンパク質水解物、脂質、酸化防止剤、消泡剤、静電防止剤、エモリエントおよび軟化剤から選択され、成分AおよびBとは異なる、少なくとも1種の添加剤を更に含む。典型的な乳化剤は、ラウリル硫酸ナトリウム、ドデシルベンゼンスルホン酸ナトリウム、ジオクチルスルホコハク酸ナトリウム、ジ-sec-ブチルナフタレンスルホン酸ナトリウム、ドデシルジフェニルエーテルスルホン酸二ナトリウム、スルホコハク酸ラウレス-3二ナトリウム、n-オクタデシルスルホコハク酸二ナトリウム、分岐アルコールエトキシレートのリン酸エステルなどを包含するアニオン性界面活性剤である。典型的な組成物は、液体、ジェル、フォーム、スプレー、ムース、スプリッツ、軟膏、クリーム、エマルション、懸濁液、ローション、ミルク、固体、半固体またはペーストの形態である。本発明のポリマーの性能の故に、本発明の目的に関して記載したような要件を満たすレオロジーおよび化粧品組成物が得られる。特に、本発明のポリマーを含んでなる組成物は、高い粘度値、即ち良好な増粘能、および高い曲げ強度を示し、高い曲げ強度は、良好なスタイリングポリマーには欠くことができない。このことは、スタイリングポリマーおよび増粘剤としての0.5重量のCarbopol登録商標980を含んでなる様々なヘアスタイリング組成物の曲げ強度[単位:cN]を開示する図1から明らかに分かる。Carbopol登録商標980は、カルボマーであり、即ち、INCIモノグラフID:5092およびCAS番号:9003014を有する、ペンタエリスリトールのアリルエーテル、スクロースのアリルエーテルまたはプロピレンのアリルエーテルで架橋されたアクリル酸のホモポリマーである。前記組成物は、後の段落ジェルの調製に記載したように調製し、曲げ強度は、後の段落曲げ強度Btの測定に記載したように測定した。190cNより大きい曲げ強度Btを示す、本発明のコポリマーを含んでなる組成物が認められる。比較例では、ヘアスタイリング組成物は、直前の段落に記載したように、しかしながら本発明のコポリマーに代えて他のスタイリングコポリマー、例えばLuviskolK90、LuvisetClear、ポリアクリレート-2-クロスポリマー、ポリアクリレート-14、またはVP/ジメチルアミノエチルメタクリレートコポリマーを用いて調製した。これらの他のスタイリングコポリマーは全て、毛髪固定用ポリマー、即ちヘアスタイリングおよびヘアセット用ポリマーとして化粧品組成物に使用することができる。例えば、INCI名PVPを有するLuviskol登録商標K90CAS番号:9003398は、1-ビニル-2-ピロリドンモノマーからなる直鎖ポリマーであり、INCIデータベースによると、結合剤、エマルション安定剤、フィルム形成剤、懸濁化剤、非界面活性剤および毛髪固定剤として使用することができる。このコポリマーは、本発明のコポリマーにように化粧品組成物の一部であるとき、約61cNの曲げ強度Btしか示さない。INCI名VP/メタクリルアミド/ビニルイミダゾールコポリマーを有するLuvisetClear登録商標CAS番号:38139934は、フィルム形成剤および毛髪固定剤であると報告されている。先に記載したものと同様の化粧品組成物において、このコポリマーは、91cNの曲げ強度Btしかもたらさない。商品名FixateTMSuperholdで市販されているポリアクリレート-2-クロスポリマーINCIモノグラフID:21338は、INCIによると、トリメチロールプロパンPEG15トリアクリレートで架橋された、PEGPPG236と、ジメチコンシトラコネートと、C1030アルキルPEG25メタクリレートと、アクリル酸、メタクリル酸またはそれらの単純エステルの1種のうちの1つ以上のモノマーとのコポリマーである。このコポリマーの報告されている機能は、フィルム形成剤および毛髪固定剤である。調製した化粧品組成物では、このコポリマーは、147cNの曲げ強度Btしか示さない。INCIモノグラフID:18903を有し、商品名FixateTMPLUSPolymerで市販されているポリアクリレート-14は、PEG25C1030アルキルエーテルメタクリレートと、PEGPPG55アリルエーテルと、アクリル酸、メタクリル酸またはそれらの単純エステルの1種のうちの1つ以上のモノマーとのコポリマーである。このコポリマーは、フィルム形成剤であると報告されており、先に示した化粧品組成物では67cNの曲げ強度Btしか示さない。最後に、商品名Coplymer845TM、Copolymer937TMおよびCopolymer958TMで市販されているVP/ジメチルアミノエチルメタクリレートコポリマーCAS番号:30581590は、ビニルピロリドンおよびジメチルアミノエチルメタクリレートモノマーから調製されたポリマーである。INCIによると、このポリマーは、結合剤、フィルム形成剤、懸濁化剤、非界面活性剤としておよび毛髪固定剤として役立つ。これは、先に示したように化粧品組成物に配合したとき、70cNの曲げ強度Btしか示さない。本発明のコポリマーが、図1中の比較コポリマーと比べて、約30~120高いスタイリングまたはセット性能を示すことが分かる。また、図1中の比較スタイリングコポリマーは、INCIデータベースにおいて、粘度増加剤であると記載されていない。比較スタイリングコポリマーは、先に示した目的に役立つにすぎない。対照的に、本発明のポリマーは、化粧品組成物に配合したとき、増粘挙動も示し、従って、組成物の粘度を増大させ、その結果、組成物のレオロジーを向上させる。このように増粘剤が節約されることにより、本発明の組成物は安価になる。これは、スタイリングコポリマーおよび増粘剤としての0.5重量のCarbopol登録商標Ultrez21を含有する混合物を開示する以下の表1から分かる。Carbopol登録商標Ultrez21は、スクロースのアリルエーテルまたはペンタエリスリトールのアリルエーテルで架橋された、C10~30アルキルアクリレートとアクリル酸、メタクリル酸またはそれらの単純エステルの1種うちの1つ以上のモノマーとのコポリマーであり、INCIモノグラフID4663ではアクリレート/C10~30アルキルアクリレートクロスポリマーと称されている。本発明のコポリマーを含まない組成物は、20,000mPaよりはるかに低い粘度値を示したのに対して、本発明のコポリマー表1では本発明のコポリマーと記載されているを含有する組成物は、20,000mPaより高い粘度を示す。また、これらの粘度は、本発明のコポリマーの量の増加およびスタイリングポリマーの量の減少に伴って上昇する。表1は、粘度増加剤としても作用する能力にもかかわらず、本発明のコポリマーが、ヘアアレンジのために良好にセットする能力を損なわないことも示している。表1に示されているように、曲げ強度値曲げ強度値Btに等しいは、228cNおよび246cNであって、カルボマーCarbopol登録商標980を使用した場合よりカルボマーCarbopol登録商標Ultrez21を使用した場合の方がより高いことが認められた。化粧品組成物、特に毛髪用化粧品組成物における本発明のコポリマーの使用の結果として生じる別の利点は、組成物をより透明にする能力であり、これは、スタイリングコポリマーおよびカルボマーまたはカルボマー型増粘剤しか含有しない組成物では得ることができない。従って、粘度増加剤とスタイリングまたはセット用コポリマーの相溶性を、本発明のコポリマーによって向上させることができる。本発明は、本発明のコポリマーの製造方法も含み、この方法は、a本発明のコポリマーのモノマーを含有する混合物2~10重量を含有する水溶液を撹拌しながら調製する工程、b窒素雰囲気中で撹拌しながら30°C~60°Cの温度に加熱する工程、c撹拌しながら少なくとも1種の重合開始剤を添加し、70°C~100°Cの反応温度に加熱する工程、d0.5~4時間の間、工程aの混合物の残余で反応を補う工程、e工程dの間に、工程cの重合開始剤の残余を添加する工程、f次いで、その反応温度で更に0.5~2時間反応を維持し、続いて、40°C~60°Cに冷却する工程、およびg酸化剤とラジカル掃去剤の混合物を15分~2時間の間に添加する工程を含む。この方法でのポリマーの製造は、単純であり、費用効率が高く、本発明のポリマーを高収率で生成する。しかしながら、いくつかのモノマーを組み合わせるこの方法は、組み合わせるモノマーがそれぞれ様々なタイミングで可溶化されるので、実施に多くの時間を要する。従って、これらの様々なモノマーに関する本発明の方法は、固体である本発明のモノマーの全てを液体のモノマーまたはモノマー混合物に、または水溶性である溶媒に可溶化させる工程αを、本発明の方法の工程a~gの実施前に含む。好ましくは、本発明のポリマーはエマルション重合によって得る。このかなり費用を節約できる方法は高い収率をもたらし、得られたポリマーをそのまま使用することができる、即ち、化粧品またはレオロジー組成物を調製するために使用する乳化剤と一緒に使用することもできる。特に、製剤が親水性ではなく疎水性の特徴を有する場合、エマルション重合は必須である。別の好ましい態様では、本発明のコポリマーまたはその組成物を中和する。このために、請求項13に記載の方法における工程eの直後に、水溶液を水溶性塩基を用いて中和する。非常に好ましい態様では、水溶性塩基は、アンモニア水、水酸化リチウム、水酸化カリウム、水酸化ナトリウム、モノエタノールアミン、ジエタノールアミン、トリエタノールアミン、モノプロパノールアミン、ジプロパノールアミン、トリプロパノールアミン、モルホリン、アミノエチルエタノールアミン、アミノメチルプロパノール、例えば2-アミノ-2-メチル-1-プロパノール、アミノメチルプロパンジオール、ヒドロキシエチルモルホリン、リシンのアンモニウム塩、グリシンのアンモニウム塩、およびこれらの混合物からなる群から選択される化合物である。ヘアアレンジに利用される溶液、エマルション、分散体、ペーストおよびジェルを含んでなる化粧品組成物のセットおよび保持性能を向上させるための本発明のコポリマーの使用についても特許請求する。特に、ヘアアレンジに利用されるヘアスタイリングジェルと少なくとも1種のカルボマーまたはカルボマー型増粘剤との組み合わせを含んでなる化粧品組成物のセットおよび保持性能を向上させるために、本発明のコポリマーを使用する。カルボマーは、ペンタリスリトールのアリルエーテル、スクロースのアリルエーテルまたはプロピレンのアリルエーテルで架橋されたアクリル酸のホモポリマーであり、INCIモノグラフID:5092で登録されている。これは、CAS番号:9003014、9007163、9007174、9062048および76050425で列挙される化合物を包含し、アクリル酸のホモポリマーも包含する。カルボマー型増粘剤は、先に記載したように、他のアリルエーテルで架橋されたアクリル酸を含んでなる化合物である。特に、ヘアアレンジに利用されるヘアスタイリングジェルとカルボマーまたはカルボマー型増粘剤としてのCarbopol登録商標980CAS番号:9003014との組み合わせを含んでなる化粧品組成物のセットおよび保持性能を向上させるために、本発明のコポリマーを使用する。スタイリングおよびセットの質に加えて、本発明のコポリマーは、化粧品組成物の肌触りも向上させる。従って、溶液、エマルション、分散体、ペースト、ジェルなどを含んでなる製剤における、特に塩配合量が多い製剤における、レオロジー、特に増粘能を向上させるための本発明のコポリマーの使用についても特許請求する。化粧品組成物のスタイリング特性およびレオロジー特性の向上にも、本発明のコポリマーは対処するので、溶液、エマルション、分散体、ペースト、ジェルなどを含んでなる製剤における、特に塩配合量が多い製剤における、レオロジー、特に増粘能を向上させると同時に、化粧品組成物、特に毛髪用化粧品組成物のセットおよび保持性能を向上させるための使用も特許請求する。最も好ましくは、製剤および化粧品組成物は、1つの同じ態様である。本発明のポリマーの、おのおののヘアスタイリングおよびヘアセットする手段として、並びにレオロジー向上の手段としての使用は、原料の消費に、特に、本発明のレオロジー向上組成物のための追加の増粘剤にかなり影響を及ぼす。組成物中の本発明のコポリマー自体が既に増粘剤のように機能するので、前記消費は著しく低減される。しかしながら、同時に、増粘能の増大は、そのような本発明のポリマーのヘアセット性能に対して作用しない。それどころか、本発明のポリマーは、化粧品組成物に配合すると、その増粘特性に加えて良好なセット能を示す。本発明の1つのポリマーの合成を例示的に以下に示す。先に記載した方法を、それぞれ適合した濃度で本発明の他の態様に適用することができる。この実施例および後に記載する態様に、以下の略記を適用する:EAエチルアクリレートEMAエチルメタクリレートMMAメチルメタクリレートTBAtert-ブチルアクリレートNTBAMN-tert-ブチルアクリルアミドMAMメタクリルアミドASアクリル酸MAメタクリレートMASメタクリル酸AMPS2-アクリルアミド-2-メチル-1-プロパンスルホン酸P6877O=Plex登録商標6877Oは、25:75の重量比でのC16~18アルキルEO25-MAおよびMMAを意味するCAS:70879515APG1100MAEvonik。P6954O=Plex6954登録商標Oは、60/20/20の重量比でのC16~18アルキルEO25-MA、MASおよびH2Oを意味するCAS:70879515APG1100MAEvonik。Lutencryl=Lutencryl登録商標250は、50:50の重量比でのC16~18アルキルEO25-MAおよびMASを意味するCAS:70879515BASF。P6852O=Plex登録商標6852Oは、50:50の重量比でのN-2-メタクリロイルオキシエチル-エチレンウレアモノマーB1の群に属するウレイドメタクリレート、即ちUMAとも称されるおよびH2Oを意味するCAS:86261907Evonik。P6844O=Plex登録商標6844Oは、25:75の重量比でのN-2-メタクリロイルオキシエチル-エチレンウレアモノマーB1の群に属するウレイドメタクリレート、即ちUMAとも称されるおよびMMAを意味するCAS:86261907Evonik。URA=C4鎖でアルキル化されたN-2-アクリロイルオキシエチル-エチレンウレアC4-ウレタンエチレンアクリレートとも称される、BASF、前記モノマーはモノマーB1の群に属するウレイドメタクリレートである。URMA=C4鎖でアルキル化されたN-2-メタクリロイルオキシエチル-エチレンウレアC4-ウレタンエチレンメタクリレートとも称される、BASF、前記モノマーはモノマーB1の群に属するウレイドメタクリレートである。P6661O=Plex登録商標6661Oは、ジウレタンジメタクリレートを意味するCAS:72869864Evonik。PETAE=ペンタエリスリトールトリアリルエーテルCAS:91648247P6852O、P6844O、URAおよびURMAは、表3のパート1の項目では略記UMAMであり、UMAMは、モノマーB1を表す。合成したコポリマーの組成:注記:前記表に示したP6954Oについての第1の値は、使用したPlex登録商標6954の量を示し、角括弧内の第2の数は、前記値の中の重合性モノマーの量を示し、丸括弧内の第3の数は、前記値の中のマクロモノマーDの量を示す。原料混合物水500gラウレス硫酸ナトリウム0.3g原料235g原料1過硫酸ナトリウム3.5g原料2水166gラウレス硫酸ナトリウム2.5gTween登録商標80植物起源12.0gEA175.9gMAS160.0gAS20.0gNTBAM22.0gP6954O24.0gPETAE0.17g原料3過酸化水素3重量22.0g原料4アスコルビン酸33gTween登録商標80=ポリオキシエチレン20ソルビタンモノオレエートをEAに可溶化し、ラウレス硫酸ナトリウムおよび水を撹拌しながら添加した。NTBAM、P6954OおよびPETAEを、MASとASの混合物に可溶化した。この二相を撹拌しながら混合した。この原料混合物を窒素下で撹拌しながら40°Cに加熱し、原料1を添加し、80°Cに加熱し、撹拌しながら2時間かけて原料2を添加し、1時間後、第2の原料1を添加した。混合物を更に1時間反応させ、次いで60°Cに冷却した。続いて、原料3を添加し、原料4を撹拌しながら1時間かけて添加し、その後、この試料を冷却して濾過した。本発明のコポリマーの様々な特性およびそれらのそれぞれのジェルの挙動を明らかにするために、表3に示すように複数のコポリマーを調製し、ヘアスタイリング組成物に配合した。以下の表3のパート1は、複数の実施例において使用した様々なモノマーの重量を示す。丸括弧が付いていない数は、計量したモノマーの量を示し、丸括弧内の値は、使用した各モノマーの実際の量を示す。表3に示したP6954Oについての第1の値は、使用したPlex登録商標6954の量を示し、角括弧内の第2の数は、前記値の中の重合性モノマーの量を示し、丸括弧内の第3の数は、前記値の中のマクロモノマーDの量を示す。表3のパート2は、表3のパート1に列挙したコポリマーの組成物を用いて得た値を示す。表3のパート3は、表3のパート1のコポリマーの組成物を用いて得た更なる物理的データを示す。Carbopol登録商標980と本発明のポリマーとを含んでなる組成物の全てについて高い曲げ強度および粘度値が得られたことが認められる。それらは、良好な剛化効果および良好な洗浄特性も示す。本発明の様々なポリマーを含んでなる組成物の様々な物理的性質を測定するための方法。ジェル、即ち、本発明のコポリマー表3のパート2に示したように量を調整しなければならないの1つの組成物の調製:1重量のCarbopol登録商標980またはCarbopol登録商標Ultrez21CAS番号:9003014、アクリル酸ポリマーを含有する水溶液を調製した。本発明の乾燥コポリマーを6重量含有する必要に応じて中和した水溶液を調製した。これをコポリマー溶液と称する。次に、それぞれの量のコポリマー溶液を、前記Carbopol登録商標980溶液に、絶えず撹拌しながら30分間かけて漏斗を用いて滴加し、少なくとも30分間更に撹拌した。Carbopol登録商標980またはCarbopol登録商標Ultrez21を0.5重量含有するこのようにして生成したジェルを遠心分離し、24時間後に評価した。外観:外観は、少なくとも二人でモニターすべきである。彼らがレオロジーまたは化粧品組成物の外観、その均一性およびその色を判定した。外観を透明、ほぼ透明、曇りまたは混濁と判定した。本発明の組成物の粘度の測定:本発明の組成物の粘度を、先に記載したジェルを注入したBrookfieldRVT粘度計によって室温で、mPa単位で測定した。pHの測定:本発明のポリマーを含んでなるレオロジーまたは化粧品組成物のpHを、例えばKnickElektronischeMessgeraeteGmbHCOKGドイツ国ベルリンのガラス電極を用いて測定した。均一性均一性は、少なくとも二人で判定し、次の1~4の尺度で評価した:1=非常に均一な被膜、混在物なし2=ほんの少しむらがある均一な被膜3=既にいくつかの異常を示す均一な被膜4=ほとんど連続被膜でない不規則構造ヘアスタイリング組成物で処理した、即ちジェルで処理した毛束の剛化効果の判定:本発明のコポリマーを含んでなるヘアスタイリング用のジェルの調製を、段落ジェルの調製に示したように実施した。1gの前記ジェルを、約23cmの長さを有する毛束にスパチュラで塗布し、毛束の方向に指で塗り広げた。前記毛束を一晩、室温で乾かし、翌日、少なくとも二人でそれを分析した。得られた結果を次のように分類する:非常に良好非常に良好な剛化効果良好良好より良い剛化効果良好良好な剛化効果まだ良好まだ良好な剛化効果弱い不良な剛化効果洗浄性TexaponNSOCAS:68891383を含有する37°Cの溶液に、本発明の組成物で処理した毛束を浸漬し、15秒間絞ることによって、毛束を洗浄した。これを5回繰り返した。次いで、毛束を水道水で15秒間すすいだ。この浸漬、絞りおよびすすぎをもう一度繰り返した。続いて、その毛束を濾紙にのせて絞り、一晩乾かした。翌日、少なくとも二人で洗浄性を判定した。評価したパラメータは、毛束の櫛通り、粘着する傾向、掴んだときの感覚および組成物残留量である。得られた結果は、次のとおりである:非常に良好全てのパラメータが優良である良好4つのパラメータのうち少なくとも3つが優良であるまだ良好パラメータのうちの2つが優良である不良先に記載した基準を満たさない本発明のヘアスタイリング組成物のKempfによる粘着性:分析する組成物、即ち、先に記載したように調製した、本発明のコポリマーを含んでなる組成物をガラス板に薄層として塗布した。層を乾燥し、被膜が形成された時点で、その被膜付きガラス板を、20°Cおよび相対湿度80の人工気候室に投入し、一晩保管した。その後、前記板をKempf装置に設置した。ジェルから得た被膜の5mm上方で、前記装置にテープを取り付けた。このテープは、幅50mmを有するPelikan2060タイプのプラスチック-カーボンテープであった。球形のゴム製スタンプ直径400mm、ショアーA硬度60±5によって、テープを被膜に、250±5Nの力で10秒間押しつけた。被膜表面が粘着性であるほど、プラスチック-カーボンテープの粒子がより多く被膜上に残った。評価は、それぞれの値が以下のように解釈されるような、0~5の範囲である:5極めて粘着性4非常に粘着性3粘着性2あまり粘着性でない1ほとんど粘着性でない0全く粘着性でない本発明のヘアスタイリング組成物で処理した毛束の感覚的粘着性の測定:粘着性を濡らした手で判定した。先の段落ジェルの調製に示した本発明の組成物1gを、幅6cmおよび長さ23cmを有する毛束の両面に塗布し、毛束を櫛でとかした従って、合計2gのジェルを塗布した。毛束を少なくとも3時間乾かし、その後、その粘着性を少なくとも二人で判定した。彼らは、湿った窓拭き布で10秒間手を濡らし、次いで10秒間毛束を手で握りしめた。毛束を手から外したときの感覚的粘着性を評価した。比較のために、少なくとも1つの標準的なジェルを使用した。評価は、以下のような0~3の範囲で行う:0全く粘着性でない1ほとんど粘着性でない2粘着性3極めて粘着性透過率本発明の組成物を石英製キュベットに入れ、基準キュベットには水を入れて、分光光度計を用いて600nmで透過率を記録した。本発明のヘアスタイリング組成物で処理した毛束の曲げ強度Btの測定:先に記載した本発明のコポリマーの組成物をヘアスタイリング組成物として調製した。50gの前記ジェルを脱イオン水に溶解し、220mLの溶液を得た。長さ24cmの乾いた毛束を計量した。その3gを先に調製した溶液に浸漬し、取り出し、過剰な溶液を除去した。毛束における溶液の均一な修復を達成するために、浸漬、取り出し、除去を3回実施した。過剰な溶液の最後の除去を親指と人差し指で行った。毛束を濾紙の間に挟んで加圧することによって溶液を更に除去した。その結果、毛束の重量は、その毛束の初期重量に対して1~1.4g増加した。このようにして得た毛束を、丸い断面を有するように整え、人工気候室内に20°C、相対湿度65で一晩保管した。調製した毛束の分析は、先に記載した気候条件を有する人工気候室内で、引張圧縮試験機Easytest868002、FaFrankを用いて実施した。毛束を試料保持器の二本の円筒ロール上に対称に配置したこのロールは、4mmの直径を有し、互いに9cm離れている。毛束の上側からそのちょうど中央に近づけた丸みを帯びたスタンプによって、毛束を40mm曲げた。これは、毛束上の得られたジェル被膜を破断する。そのために必要な力をロードセルによってN単位で測定した。本発明の組成物で処理した毛束のカール保持力C.R.の測定:先に記載した本発明のコポリマーを含有するジェルを調製し、十分な量のヘアスタイリング組成物をガラス板に塗布した。予め洗浄して乾燥させた毛束に前記組成物を均等に含浸させるように、スパチュラで、毛束にもジェルを塗り広げた。過剰なジェルを絞り出し、すき取った。その後、15.5cmの長さLを有する毛束を、直径12mmのTeflon登録商標ロッドに巻き、濾紙および輪ゴムによってそのロッドに固定した。その後、その固定された毛束を、60°C~70°Cの範囲の温度で一晩乾かした。毛束を固定したロッドを、室温で30分間冷まし、毛束上に形成されたジェル被膜を壊さないように、得られたカールをロッドから注意深く外した。カールを吊るし、カール長L0を測定した。次いで、温度25°C、相対湿度90を有する人工気候室内にカールを設置した。人工気候室内に15分、30分、60分、90分、2時間、3時間、4時間、5時間および24時間恒温放置した後に、カール長Ltを測定した。5つの毛束それぞれについて長さを測定し、5時間後に得た平均値Ltを用いて、以下の式によってカール保持力を測定した:以下に、表3に示したものと部分的に一致する本発明のコポリマーの態様を示す。しかしながら、追加の態様については、物理的的データを記録していない。丸括弧が付いていない値は、計量したモノマーの量を示し、丸括弧内の値は、使用した各モノマーの実際の量を示す。表4に示したP6954Oについての第1の値は、使用したPlex登録商標6954の量を示し、角括弧内の第2の数は、前記値の中の重合性モノマーの量を示し、丸括弧内の第3の数は、前記値の中のマクロモノマーDの量を示す。本発明のポリマーを含有する様々な化粧品またはレオロジー組成物を以下に開示する。組成物実施例1[量重量]INCI製造メーカー相A04CremophorCO40PEG40水素化ヒマシ油BASFSE01香油400脱塩水脱塩水相B05Carbopol登録商標980CarbomerLubrizolCorp05EuxylPE9010フェノキシエタノールエチルヘキシルグリセリンSchuelkeMayrGmbH100まで脱塩水脱塩水相C07TriethanolamineCareトリエタノールアミンBASFSE相D20GK2391178ポリマーエマルションのままで69g14TriethanolamineCareトリエタノールアミンBASFSE製造相Aの成分を可溶化した。相Bの成分を計量添加し、均一になるまで撹拌した。相Bを相Cで中和し、均一になるまで撹拌した。相Aを相BCに添加し、均一になるまで撹拌した。併せた相ABCの溶液に、相Dを添加した。組成物の測定パラメータ粘度:21,800mPasBrookfieldRVDVIIpH値:7.0透過率:600nmで95曲げ強度:196±2cN組成物実施例2[量重量]INCI製造メーカー相A04CremophorCO40PEG40水素化ヒマシ油BASFSE01香油400脱塩水脱塩水相B05Carbopol登録商標Ultrez21アクリレートC1030アルキルアクリレート架橋ポリマーLubrizolCorp05EuxylPE9010フェノキシエタノールエチルヘキシルグリセリンSchuelkeMayrGmbH100まで脱塩水脱塩水相C07TriethanolamineCareトリエタノールアミンBASFSE相D20GK2391178ポリマーエマルションのままで69g14TriethanolamineCareトリエタノールアミンBASFSE製造相Aの成分を可溶化した。相Bの成分を均一になるまで撹拌した。相Bを相Cで中和し、均一になるまで撹拌した。相Aを相BCに計量添加し、均一になるまで撹拌した。併せた相ABCの溶液に、相Dを添加し、均一になるまで撹拌した。組成物の測定パラメータ粘度:33,900mPasBrookfieldRVDVIIpH値:6.9透過率:600nmで98曲げ強度:188±9cN組成物実施例3[量重量]INCI製造メーカー相A04CremophorCO40PEG40水素化ヒマシ油BASFSE01香油400脱塩水脱塩水相B20LuvisetClearVPメタクリルアミドNビニルイミダゾールコポリマーBASFSE相C05Ultrez21アクリレートC1030アルキルアクリレート架橋ポリマーLubrizolCorp05EuxylPE9010フェノキシエタノールエチルヘキシルグリセリンSchuelkeMayrGmbH100まで脱塩水脱塩水相D07TriethanolamineCareトリエタノールアミンBASFSE相E10GK2391178ポリマーエマルションのままで345g07TriethanolamineCareトリエタノールアミンBASFSE製造相Aの成分を可溶化した。相Bの成分を相Aに計量添加し、均一になるまで撹拌した。相Cの成分を計量添加し、均一になるまで撹拌した。相Cを相Dで中和し、均一になるまで撹拌した。相AおよびBを相CおよびDに添加して、均一になるまで撹拌した。併せた相ABCDの溶液に相Eを添加し、均一になるまで撹拌した。測定パラメータ粘度:24,050mPasBrookfieldRVDVIIpH値:7.1透過率:600nmで94曲げ強度:246±13cN組成物実施例4[量重量]INCI製造メーカー相A04CremophorCO40PEG40水素化ヒマシ油BASFSE01香油400脱塩水脱塩水相B20Propyleneglycolcare12プロピレングリコールBASFSE相C05Carbopol登録商標980カルボマーLubrizolCorp05EuxylPE9010フェノキシエタノールエチルヘキシルグリセリンSchuelkeMayrGmbH100まで脱塩水脱塩水相D07TriethanolamineCareトリエタノールアミンBASFSE相E20GK2391178ポリマーエマルションのままで69g14TriethanolamineCareトリエタノールアミンBASFSE製造相Aの成分を可溶化した。相Bの成分を相Aに計量添加し、均一になるまで撹拌した。相Cを相Dで中和し、均一になるまで撹拌した。相Aおよび相Bを相Cおよび相Dに添加し、均一になるまで撹拌した。併せた相ABCDの溶液に相Eを撹拌しながら添加した。測定パラメータ粘度:18,950mPasBrookfieldRVDVIIpH値:6.9透過率:600nmで96本発明が、化粧品製剤のスタイリング性能およびレオロジーの向上に適したポリマー、その組成物、その製造方法、並びに前記ポリマーおよび組成物の使用それぞれに関することは理解される。本発明のコポリマーは、モノマーAとしての少なくとも1種の非イオン性エチレン性不飽和C1~C4メタアクリレート;水素結合供与体としてのアミド基を有するエチレン性不飽和モノマーBエチレン性不飽和モノマーBは、モノマーB1としての、環式アミド部分を有するエチレン性不飽和モノマー、および/またはモノマーB2としての、非環式アミド基を有するエチレン性不飽和モノマーである;モノマーCとしての少なくとも1種のエチレン性不飽和カルボン酸;マクロモノマーD;任意に少なくとも1種の架橋剤E;任意に少なくとも1種の更なるモノマーFを含んでなる。"